(57)【特許請求の範囲】
【請求項１】
鉄筋コンクリート内に設置し、コンクリート内の鋼材の位置を適切にするために配置するスペーサー部材において、スペーサーブロック部材を構成する金属が亜鉛アルミニウム合金であり、コンクリート内の鋼材とスペーサーブロック部材を構成する金属が電気的に接続されており、金属の周りに金属表面の不動態被膜の生成を避けるのに充分なｐＨを持った電解質溶液を含有する多孔性材料を付設し、前記多孔性材料に１種類以上のアルカリ・シリカ反応抑制剤が含まれることを特徴とする鋼材のスペーサー部材。
【請求項２】
コンクリート内の鋼材とスペーサーブロック部材を構成する金属の電気的接続において、金属部分と接合されたワイヤーを用いる請求項１に記載の鋼材のスペーサー部材。
【請求項３】
前記アルカリ・シリカ反応抑制剤がリチウムイオンを含むことを特徴とする請求項１又は２に記載の鋼材のスペーサー部材。
【請求項４】
金属部分と接合されたワイヤーをコンクリート内の鋼材に巻き付け、コンクリート内の鋼材とスペーサー部材を固定する請求項１〜３のいずれか１項に記載の鋼材のスペーサー部材の設置方法。
【請求項５】
請求項１〜３のいずれか１項に記載の鋼材のスペーサー部材をコンクリート内に設置し、電気化学的防食機能を付与してなる、鉄筋と型枠の間、鉄筋と鉄筋の間、および既存コンクリートと鉄筋の間の所定空間の保持方法。
【請求項６】
請求項１〜３のいずれか１項に記載の鋼材のスペーサー部材を設置したコンクリート内の鋼材の自然電位の測定方法であって、コンクリート内の鋼材のスペーサー部材を設置した面と反対側の面を測定点とし、照合電極を用い、自然電位を測定することを特徴とするコンクリート内の鋼材の自然電位の測定方法。
【請求項７】
請求項１〜３のいずれか１項に記載の鋼材のスペーサー部材を設置したコンクリート構造物。
【発明の詳細な説明】
【技術分野】
【０００１】
本発明は、鉄筋コンクリート構造物を作る際に鉄筋と型枠の間、鉄筋と鉄筋の間、および既存コンクリートと鉄筋の間に所定の空間を保持するための鉄筋コンクリート用スペーサー部材に関するものであって、特に、鉄筋コンクリート構造物の内部に、該鋼材よりも標準電極電位の低い金属よりなるスペーサーブロック部材を含むスペーサー部材を設置し、コンクリート構造物内部の鋼材とスペーサーブロック部材を電気的に接続することにより、コンクリート内部の鋼材の腐食を防止する方法に関するものである。
【背景技術】
【０００２】
一般に、鉄筋コンクリート構造物は、コンクリートの中に鋼材を埋め込んで、外力に対してコンクリートと、その中の鋼材が一体となって働くものである。
【０００３】
よって、鉄筋コンクリート構造物は、内部に埋め込まれた鋼材の配置は重要であり、鉄筋コンクリート用スペーサー部材は、鉄筋に取り付けて、鉄筋と型枠、鉄筋と鉄筋、および鉄筋と既存コンクリートとの距離を所定の長さに保ちコンクリートを打設することにより、健全な鉄筋コンクリート構造物を構築するために用いられる。
【０００４】
さまざまな鉄筋コンクリート構造物に対応するために鉄筋コンクリート用スペーサー部材も目的によって多種多様なものが開発されている。そのような中、鉄筋コンクリート構造物中の鉄筋の位置を保つことに加え、新たな付加価値が求められており、特許文献１，２等が提案されている。
【０００５】
【特許文献１】特開２００６−３０７５４８号公報
【特許文献２】特開２０００−２６５６１９号公報
【０００６】
しかしながら、鉄筋コンクリート用スペーサー部材は、鉄筋と共に、鉄筋コンクリート楮物の内部に設置されるが、近年、鉄筋コンクリート構造物の劣化が大きな課題となっている。
【０００７】
コンクリート構造物の代表的な劣化要因としては、中性化、塩害、凍害、アルカリ骨材反応、化学的侵食、および疲労等を挙げることができる。
このようにコンクリート構造物の耐久性の課題は、コンクリートそのものの耐久性のみでなく、併用する鋼材の耐久性（耐腐食性）の課題であることも多い。
【０００８】
コンクリート内の鋼材は、鋼材全体が、強アルカリ性のコンクリートで覆われるため、鋼材表面に不導体被膜を形成し、耐久性（耐腐食性）が向上する。しかしながら、鋼材がスペーサー部材等の強アルカリ性を呈さない材料と接した部分においては、不導体被膜が形成されない。
【０００９】
特に、コンクリート内部の鋼材の腐食は、コンクリートの中性化、コンクリートに含まれる塩分、並びに、外部からコンクリートに浸入してくる塩化物イオン、硫化物イオン、及び窒化物イオンなどの影響で、立地環境によっては比較的短期間で進行する場合がある。
【００１０】
さらには、前記の理由等により、コンクリート構造物の一部を部分的に補修した場合では、既設部の鋼材がアノード、補修部の鋼材がカソードとなり、新たにマクロセル腐食を生ずる場合がある等の課題があった。
【発明の開示】
【発明が解決しようとする課題】
【００１１】
本発明は、コンクリート内部の鋼材を確実に防食することが可能となる、スペーサー部材およびその設置方法を提供する。
【課題を解決するための手段】
【００１２】
すなわち、本発明は、上記課題を解決するために、以下の手段を採用する。
（１）鉄筋コンクリート内に設置し、コンクリート内の鋼材の位置を適切にするために配置するスペーサー部材において、スペーサーブロック部材を構成する金属が亜鉛アルミニウム合金であり、コンクリート内の鋼材とスペーサーブロック部材を構成する金属が電気的に接続されており、金属の周りに金属表面の不動態被膜の生成を避けるのに充分なｐＨを持った電解質溶液を含有する多孔性材料を付設し、前記多孔性材料に１種類以上のアルカリ・シリカ反応抑制剤が含まれることを特徴とする鋼材のスペーサー部材。
（２）コンクリート内の鋼材とスペーサーブロック部材を構成する金属の電気的接続において、金属部分と接合されたワイヤーを用いる前記（１）の鋼材のスペーサー部材。
（３）前記アルカリ・シリカ反応抑制剤がリチウムイオンを含む前記（１）又は（２）の鋼材のスペーサー部材。
（４）金属部分と接合されたワイヤーをコンクリート内の鋼材に巻き付け、コンクリート内の鋼材とスペーサー部材を固定する前記（１）〜（３）のいずれかの鋼材のスペーサー部材の設置方法。
（５）前記（１）〜（３）のいずれかの鋼材のスペーサー部材をコンクリート内に設置し、電気化学的防食機能を付与してなる、鉄筋と型枠の間、鉄筋と鉄筋の間、および既存コンクリートと鉄筋の間の所定空間の保持方法。
（６）前記（１）〜（３）のいずれかの鋼材のスペーサー部材を設置したコンクリート内の鋼材の自然電位の測定方法であって、コンクリート内の鋼材のスペーサー部材を設置した面と反対側の面を測定点とし、照合電極を用い、自然電位を測定することを特徴とするコンクリート内の鋼材の自然電位の測定方法。
（７）前記（１）〜（３）のいずれかの鋼材のスペーサー部材を設置したコンクリート構造物。
【発明の効果】
【００１３】
本発明の鋼材のスペーサーブロック部材を設置することによって、コンクリート内部の鋼材を確実に防食することが可能となる。
【図面の簡単な説明】
【００１４】
【図１】自然電位測定図
【図２】電解質溶液を含有する多孔性材料と鋼材のスペーサー部材の外観図
【符号の説明】
【００１５】
１：スペーサー部材
２：鋼材（みがき鋼棒）
３：コンクリート
４：照合電極
５：リード線
６：多孔性材料
７：スペーサーブロック部材
【発明を実施するための形態】
【００１６】
以下、本発明を詳細に説明する。
なお、本発明における部や％は特に規定しない限り質量基準で示す。
また、本発明におけるコンクリートとは、モルタルを含む場合もある。
【００１７】
本発明の鋼材のスペーサー部材は、スペーサーとしての機能のみならず、コンクリート内部の鋼材を陰極とし、コンクリート内部に設置したスペーサーブロック部材を構成する金属を陽極として、両者を電気的に接続することにより、この陰極−陽極間に電気を流し、コンクリート内部の鋼材を防食するものである。
本発明の鋼材のスペーサー部材は、鉄筋と型枠の間、鉄筋と鉄筋の間、および既存コンクリートと鉄筋の間に所定空間を保持する機能を持つ。スペーサー部材の形状や大きさは、保持したい所定空間により任意に調整することが可能であり、特に限定されないが、通常、数ｍｍ〜数１００ｍｍである。
【００１８】
本発明の鋼材のスペーサーブロック部材を構成する金属とは、亜鉛、アルミニウム、カドミウム、マグネシウムの内、１種又は２種以上含む合金が挙げられるが、亜鉛アルミニウム合金が好ましい。
【００１９】
本発明の鋼材のスペーサーブロック部材を構成する金属の不動態化を避けるため、金属の周りの全てまたは一部は適当な高いｐＨが維持されなければならない。亜鉛−アルミニウム合金の場合には適当なｐＨ値は１３．３以上であるが、他の材料の場合には、その材料の不動態化を避けるのに十分高いｐＨが必要である。
【００２０】
しかしながら、スペーサーブロック部材を構成する金属に付設された多孔性材料に含有する電解質溶液のｐＨが高いため、多孔性材料に隣接するコンクリート部分でアルカリ・シリカ反応が懸念されることから、多孔性材料に含有する電解質溶液に少なくとも１種類のアルカリ・シリカ反応抑制剤の存在することが好ましい。
【００２１】
アルカリ・シリカ反応抑制剤は、電解質溶液のｐＨの低下を抑制するためにはリチウムイオンが好ましく、水酸化リチウムの形態で添加することがさらに好ましい。
【００２２】
鋼材とスペーサーブロック部材を電気的に接続する方法は、スペーサーブロック部材を構成する金属と鋼材が電気的に導通されていればよく特に限定されるものではないが、鉄等の金属線の一部を金属内に埋め込み、埋め込まれていない部分を、鋼材等に巻き付ける方法が実用上簡便である。
【００２３】
本発明では、コンクリート構造物の中に、スペーサー部材を設置し、鋼材とスペーサーブロック部材に電気的な接続を施した後、コンクリートを打設しスペーサー部材を埋め込む形でコンクリート構造物を構築するか、または、スペーサーブロック部材の金属表面を不動態被膜の生成を避けるのに充分なｐＨを持った電解質溶液を含有する多孔性材料で覆った後、スペーサーブロック部材と鋼材を電気的な接続をし、コンクリートを打設し、スペーサー部材を埋め込む形でコンクリート構造物を構築することによって、スペーサーブロック部材と鋼材間に防食電流が流れ、コンクリート内の鋼材が防食される。
【００２４】
本発明では、自然電位を測定することで、効果を確認することができる。
すなわち、コンクリート内部の鋼材に、それより標準電極電位の低い金属を電気的に接続すると、コンクリート内部の鋼材自体の自然電位が低くなる。そのため、自然電位を測定することで、その数値から、陽極電極層の有効性が判断できる。
自然電位の測定は、コンクリート内部の鋼材のスペーサー部材を設置した面と反対側の面を測定点とし、銅照合電極を用い測定する。このときスペーサーブロック部材と鋼材の接続を切り離せるようにしておき、接続を切り離した直後のインスタントオフ電位と２４時間経過後の電位（２４時間後オフ電位）を測定し、これらの差から復極量を算出する。復極量が大きいほど鋼材を防食する効果が大きい。
【００２５】
ここで、鉛照合電極により測定した電位Ｅｍ（ｍＶ）は、以下により飽和硫酸銅電極基準の値に換算される。
Ｅcse＝Ｅｍ−８００
Ｅcse  ：飽和硫酸銅電極基準換算値鉛（ｍＶ）
Ｅｍ   ：照合電極で測定した値（ｍＶ）
復極量（ｍＶ）＝［Ｅio（ｍＶ）］−［Ｅof（ｍＶ）］
Ｅio  ：インスタントオフ電位
Ｅof  ：２４時間後、オフ電位
【実施例】
【００２６】
以下、本発明の実験例に基づいて、本発明をさらに説明する。なお、実験例１（実施例１）、実験例２（実施例２）は、参考例である。
【００２７】
「実験例１」
図１に実験に用いた試験体の概要を示す。１００×１００×５００ｍｍの直方体のコンクリートの試験体において、亜鉛の周りに金属表面の不動態被膜の生成を避けるのに充分なｐＨを持った電解質溶液を含有する多孔性材料を付設した幅４０ｍｍ×長さ６０ｍｍ×厚さ４０ｍｍスペーサー部材１を直方体の長辺の端部に設置し、１００×１００の面に垂直となるように、長さ４００ｍｍのＤ１９みがき丸鋼２を配置し、成形体を作製した。鋼材およびスペーサーブロック部材からリード線５を配し、鋼材とスペーサーブロック部材の電気的接続は試験体の外で行い、任意にｏｎ−ｏｆｆ動作を出来るようにした。
図２に実験に用いたスペーサー部材１の構成を示す。スペーサーブロック部材７（亜鉛）の周りに、亜鉛表面の不動態被膜の生成を避けるのに充分なｐＨを持った電解質溶液を含有する多孔性材料６を付設した。また、スペーサーブロック部材７と電気的接続されたワイヤーを設置している。
作製した成形体に使用したコンクリート３は、１ｍ３当たり１０ｋｇの塩素イオンを含有させ、鋼材腐食環境下のコンクリート構造物を模したコンクリートの試験体を作製した。
試験体は３日水中、４日乾燥の乾湿繰り返し養生とした。
コンクリート内部のスペーサー部材１を設置した面で鉄筋の中心に相当する点を測定点とし、銅照合電極４を用い測定した。また、インスタントオフ電位と通電を停止してから２４時間後のオフ電位を測定し復極量を算出した。自然電位測定結果を表１に示す（実施例１）。
【００２８】
「実験例２」
スペーサーブロック部材７の金属が、亜鉛／アルミニウムの比が１／１である亜鉛アルミニウム合金であること以外は、実験例１と同様の試験体を作製し、測定を行った。自然電位測定結果を表１に示す（実施例２）。
【００２９】
「実験例３」
アルカリ・シリカ反応抑制剤（ゼオライト系アルカリ・シリカ反応抑制剤（水沢化学工業社製、商品名アルカット））を多孔性材料に含有（質量比で多孔性材料の５％）させたこと以外は、実験例２と同様の試験体を作製し、測定を行った。自然電位測定結果を表１に示す（実施例３）。
【００３０】
「実験例４」
試験体のスペーサーブロック部材７を取り付けないこと以外は、実験例１と同様の試験体を作製し、測定を行った（比較例１）。自然電位測定結果を表１に示す。
【００３１】
【表１】
0006353733.tif 000002
【００３２】
本発明のスペーサーブロック部材を使用することにより、コンクリート構造物の鋼材に、安定で、かつ均質な防食電流を得ることができるので、主に、土木・建築業界等における、海洋構造物や護岸構造物等のコンクリート構造物の高耐久化の用途に適する。
【図１】
0006353733.tif 000003
【図２】
0006353733.tif 000004